【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
難燃性紡績ヤーンであって、式（Ｉ）、並びに、式（ＩＩ）及び（ＩＩａ）のうちの１つ又は両方
【化１】
2015526601.tif 000001
（式中、ＱはＨ又はＳＯ3Ｍであり、且つ、Ｍは１つ以上のカチオンである）の繰り返し単位を含むスルホン化したポリオキサジアゾール系短繊維約５０〜約９５質量部と、
２４以上の限界酸素指数、及び、デニール当り約２グラム以上の引張り強さを有する織物短繊維約５〜約５０質量部と、
を、前記ヤーンにおける前記ポリマー繊維と前記織物繊維の総量に基づいて、含む難燃性紡績ヤーン。
【請求項２】
式（Ｉ）、並びに、式（ＩＩ）及び（ＩＩａ）のうちの１つ又は両方
【化２】
2015526601.tif 000002
（式中、ＱはＨ又はＳＯ3Ｍであり、且つ、Ｍは１つ以上のカチオンである）の繰り返し単位を含むスルホン化したポリオキサジアゾール系短繊維少なくとも約２５〜約８０質量部と、
モダクリル繊維約２０〜約７５質量部と、
を、前記ヤーンにおける前記ポリマー繊維と前記織物繊維の総量に基づいて、含む難燃性紡績ヤーン。
【請求項３】
式（Ｉ）、並びに、式（ＩＩ）及び（ＩＩａ）のうちの１つ又は両方
【化３】
2015526601.tif 000003
（式中、ＱはＨ又はＳＯ3Ｍであり、且つ、Ｍは１つ以上のカチオンである）の繰り返し単位を含むスルホン化したポリオキサジアゾール系短繊維約５０〜約９５質量部と、
デニール当たり２００グラム以上の引張り弾性率を有する高弾性率の短繊維約５〜約５０質量部と、
を、前記ヤーンにおける前記ポリマー繊維と前記織物繊維の総量に基づいて、含む難燃性紡績ヤーン。
【請求項４】
式（Ｉ）、並びに、式（ＩＩ）及び（ＩＩａ）のうちの１つ又は両方
【化４】
2015526601.tif 000004
（式中、ＱはＨ又はＳＯ3Ｍであり、且つ、Ｍは１つ以上のカチオンである）の繰り返し単位を含むスルホン化したポリオキサジアゾール系短繊維約２０〜約５０質量部と、
剛直棒状短繊維約５０〜約８０質量部と、
を、前記ヤーンにおける前記スルホン化したポリオキサジアゾール系繊維と前記織物繊維の総量に基づいて、含む難燃性紡績ヤーン。
【請求項５】
ａ）式（Ｉ）、並びに、式（ＩＩ）及び（ＩＩａ）のうちの１つ又は両方
【化５】
2015526601.tif 000005
（式中、ＱはＨ又はＳＯ3Ｍであり、且つ、Ｍは１つ以上のカチオンである）の繰り返し単位を含むポリオキサジアゾール系短繊維約５０〜約９５質量部と、２４以上の限界酸素指数、及び、デニール当り約２グラム以上の引張り強さを有する織物短繊維約５〜約５０質量部との繊維混合物を形成する工程と、ここで、質量部は、前記ヤーンにおける前記ポリマー繊維と前記織物繊維の総量に基づく、
ｂ）前記繊維混合物を紡績短繊維ヤーンに紡績する工程と、
を含む紡績ヤーンを製造する方法。
【請求項６】
ａ）式（Ｉ）、並びに、式（ＩＩ）及び（ＩＩａ）のうちの１つ又は両方
【化６】
2015526601.tif 000006
（式中、ＱはＨ又はＳＯ3Ｍであり、且つ、Ｍは１つ以上のカチオンである）の繰り返し単位を含むポリオキサジアゾール系短繊維少なくとも約２５質量部と、モダクリル繊維約２０〜約７５質量部との繊維混合物を形成する工程と、ここで、質量部は、前記ヤーンにおける前記ポリマー繊維と前記織物繊維の総量に基づく、
ｂ）前記繊維混合物を紡績短繊維ヤーンに紡績する工程と、
を含む紡績ヤーンを製造する方法。
【請求項７】
ａ）式（Ｉ）、並びに、式（ＩＩ）及び（ＩＩａ）のうちの１つ又は両方
【化７】
2015526601.tif 000007
（式中、ＱはＨ又はＳＯ3Ｍであり、且つ、Ｍは１つ以上のカチオンである）の繰り返し単位を含むポリオキサジアゾール系短繊維約５０〜約９５質量部と、デニール当たり２００グラム以上の引張り弾性率を有する高弾性率の短繊維約５〜約５０質量部との繊維混合物を形成する工程と、ここで、質量部は、前記ヤーンにおける前記ポリマー繊維と前記織物繊維の総量に基づく、
ｂ）前記繊維混合物を紡績短繊維ヤーンに紡績する工程と、
を含む紡績ヤーンを製造する方法。
【請求項８】
ａ）式（Ｉ）、並びに、式（ＩＩ）及び（ＩＩａ）のうちの１つ又は両方
【化８】
2015526601.tif 000008
（式中、ＱはＨ又はＳＯ3Ｍであり、且つ、Ｍは１つ以上のカチオンである）の繰り返し単位を含むポリオキサジアゾール系短繊維約２０〜約５０質量部と、剛直棒状短繊維約５０〜約８０質量部との繊維混合物を形成する工程と、ここで、質量部は、前記ヤーンにおける前記ポリマー繊維と前記織物繊維の総量に基づく、
ｂ）前記繊維混合物を紡績短繊維ヤーンに紡績する工程と、
を含む紡績ヤーンを製造する方法。
【手続補正２】
【補正対象書類名】明細書
【補正対象項目名】０１３２
【補正方法】変更
【補正の内容】
【０１３２】
表６
2015526601.tif 000009
次に、本発明の態様を示す。
1.  難燃性紡績ヤーンであって、式（Ｉ）、並びに、式（ＩＩ）及び（ＩＩａ）のうちの１つ又は両方
2015526601.tif 000010
（式中、ＱはＨ又はＳＯ3Ｍであり、且つ、Ｍは１つ以上のカチオンである）の繰り返し単位を含むスルホン化したポリオキサジアゾール系短繊維約５０〜約９５質量部と、
２４以上の限界酸素指数、及び、デニール当り約２グラム以上の引張り強さを有する織物短繊維約５〜約５０質量部と、
を、前記ヤーンにおける前記ポリマー繊維と前記織物繊維の総量に基づいて、含む難燃性紡績ヤーン。
2.  上記１に記載の難燃性紡績ヤーンを含む防護服、織布、不織布、ベルト、又はフィラメント。
3.  前記ヤーンにおける前記ポリマー繊維と前記織物繊維の総量に基づいて、
式（Ｉ）、並びに、式（ＩＩ）及び（ＩＩａ）のうちの１つ又は両方
2015526601.tif 000011
（式中、ＱはＨ又はＳＯ3Ｍであり、且つ、Ｍは１つ以上のカチオンである）の繰り返し単位を含むスルホン化したポリオキサジアゾール系短繊維少なくとも約２５〜約８０質量部と、
モダクリル繊維約２０〜約７５質量部と、
を含む難燃性紡績ヤーン。
4.  上記３に記載の難燃性紡績ヤーンを含む防護服、織布、不織布、ベルト、又はフィラメント。
5.  前記ヤーンにおける前記ポリマー繊維と前記織物繊維の総量に基づいて、
式（Ｉ）、並びに、式（ＩＩ）及び（ＩＩａ）のうちの１つ又は両方
2015526601.tif 000012
（式中、ＱはＨ又はＳＯ3Ｍであり、且つ、Ｍは１つ以上のカチオンである）の繰り返し単位を含むスルホン化したポリオキサジアゾール系短繊維約５０〜約９５質量部と、
デニール当たり２００グラム以上の引張り弾性率を有する高弾性率の短繊維約５〜約５０質量部と、
を含む難燃性紡績ヤーン。
6.  上記５に記載の難燃性紡績ヤーンを含む防護服、織布、不織布、ベルト、又はフィラメント。
7.  前記ヤーンにおける前記スルホン化したポリオキサジアゾール系繊維と前記織物繊維の総量に基づいて、
式（Ｉ）、並びに、式（ＩＩ）及び（ＩＩａ）のうちの１つ又は両方
2015526601.tif 000013
（式中、ＱはＨ又はＳＯ3Ｍであり、且つ、Ｍは１つ以上のカチオンである）の繰り返し単位を含むスルホン化したポリオキサジアゾール系短繊維約２０〜約５０質量部と、
剛直棒状短繊維約５０〜約８０質量部と、
を含む難燃性紡績ヤーン。
8.  上記７に記載の難燃性紡績ヤーンを含む防護服、織布、不織布、ベルト、又はフィラメント。
9.  ａ）前記ヤーンにおける前記ポリマー繊維と前記織物繊維の総量に基づいて、式（Ｉ）、並びに、式（ＩＩ）及び（ＩＩａ）のうちの１つ又は両方
2015526601.tif 000014
（式中、ＱはＨ又はＳＯ3Ｍであり、且つ、Ｍは１つ以上のカチオンである）の繰り返し単位を含むポリオキサジアゾール系短繊維約５０〜約９５質量部と、２４以上の限界酸素指数、及び、デニール当り約２グラム以上の引張り強さを有する織物短繊維約５〜約５０質量部との繊維混合物を形成する工程と、
ｂ）前記繊維混合物を紡績短繊維ヤーンに紡績する工程と、
を含む紡績ヤーンを製造する方法。
10.  ａ）前記ヤーンにおける前記ポリマー繊維と前記織物繊維の総量に基づいて、式（Ｉ）、並びに、式（ＩＩ）及び（ＩＩａ）のうちの１つ又は両方
2015526601.tif 000015
（式中、ＱはＨ又はＳＯ3Ｍであり、且つ、Ｍは１つ以上のカチオンである）の繰り返し単位を含むポリオキサジアゾール系短繊維少なくとも約２５質量部と、モダクリル繊維約２０〜約７５質量部との繊維混合物を形成する工程と、
ｂ）前記繊維混合物を紡績短繊維ヤーンに紡績する工程と、
を含む紡績ヤーンを製造する方法。
11.  ａ）前記ヤーンにおける前記ポリマー繊維と前記織物繊維の総量に基づいて、式（Ｉ）、並びに、式（ＩＩ）及び（ＩＩａ）のうちの１つ又は両方
2015526601.tif 000016
（式中、ＱはＨ又はＳＯ3Ｍであり、且つ、Ｍは１つ以上のカチオンである）の繰り返し単位を含むポリオキサジアゾール系短繊維約５０〜約９５質量部と、デニール当たり２００グラム以上の引張り弾性率を有する高弾性率の短繊維約５〜約５０質量部との繊維混合物を形成する工程と、
ｂ）前記繊維混合物を紡績短繊維ヤーンに紡績する工程と、
を含む紡績ヤーンを製造する方法。
12.  ａ）前記ヤーンにおける前記ポリマー繊維と前記織物繊維の総量に基づいて、式（Ｉ）、並びに、式（ＩＩ）及び（ＩＩａ）のうちの１つ又は両方
2015526601.tif 000017
（式中、ＱはＨ又はＳＯ3Ｍであり、且つ、Ｍは１つ以上のカチオンである）の繰り返し単位を含むポリオキサジアゾール系短繊維約２０〜約５０質量部と、剛直棒状短繊維約５０〜約８０質量部との繊維混合物を形成する工程と、
ｂ）前記繊維混合物を紡績短繊維ヤーンに紡績する工程と、
を含む紡績ヤーンを製造する方法。